СЫРЬЕВАЯ СМЕСЬ ДЛЯ ИЗГОТОВЛЕНИЯ МАТЕРИАЛА, ИМИТИРУЮЩЕГО ПРИРОДНЫЙ КАМЕНЬ
CRUDE MIXTURE FOR PRODUCING MATERIAL IMITATING NATURAL STONE

Изобретение относится к области производства искусственных материалов, имитирующих природный камень.
Известно, что для имитаций природного камня прибегают к припудриванию и затиранию поверхности помытых водоэмульсионной краской пенопластовых изделий. Припудривание осуществляют просеянным шлаком, угольной или древесной пылью, добавляя блестки [1].
Наиболее близким аналогом является сырьевая смесь для изготовления материала, имитирующего природный камень, содержащая жидкое стекло и наполнитель, например, нефелиновый шлам (2).
Задача изобретения состоит в повышении прочности.
Поставленная задача достигается за счет того, что сырьевая смесь для изготовления материала, имитирующего природный камень, включающая жидкое стекло, наполнитель, в качестве наполнителя содержит измельченные доменный шлак и слюду и дополнительно угольную пыль при следующем соотношении компонентов, мас.%: измельченный доменный шлак 23,0-27,0; угольная пыль 23,0-27,0; измельченная слюда 23,0-27,0; жидкое стекло 23,0-27,0.
В таблице приведены составы смеси.
Компоненты смеси:
Содержание, мас.% в составах
1
2
Измельченный доменный шлак
23,0
27,0
Угольная пыль
23,0
27,0
Измельченная слюда
27,0
23,0
Жидкое стекло
27,0
23,0
3
Доменный шлак и слюду измельчают и просеивают через сетку №5. Компоненты смеси дозируют в требуемых количествах и смешивают. Используют калиевое или натриевое жидкое стекло с плотностью 1300-1500 кг/м. Из полученной смеси формуют материал (изделие), имитирующий природный камень желаемого размера и конфигурации. Затем оставляют до полного отверждения на воздухе при комнатной температуре. Прочность получаемого материала повышается на 15%.
Источники информации
1. Скворцов К.А. Художественная обработка металла, стекла, пластмассы. - М.: Профиздат, 2004. - С.90.
2. RU 2068819 C1, 10.11.2006.